СПОСОБ БЕЗАЗОТНОЙ ПЛАВКИ ЧУГУНА В ДОМНЕ С ВДУВАНИЕМ ХОЛОДНОГО КИСЛОРОДА И ХОЛОДНОГО СИНТЕЗ-ГАЗА (СО)

3
1. Способ безазотной плавки чугуна в домне с вдуванием холодного кислорода и холодного синтез-газа (СО) в работающем на кислороде металлургическом реакторе, имеющем зону восстановления, в виде доменной печи или установки восстановительной плавки, включающий отвод из зоны восстановления очищенного сырьевого газа и возвращение его в зону восстановления с добавкой углеводородов, отличающийся тем, что в домну вдувается горячий воздух 1200°С и природный газ 20-25°С, в пусковой час начинается медленное снижение подачи горячего воздуха и природного газа с одновременной подачей холодного кислорода 25°С в объеме 15% от общей подачи каждые 10 минут, снижение подачи горячего дутья и природного газа и увеличение подачи кислорода производится в течение одного часа, колошниковый газ идет через «мокрую» очистку в общий коллектор предприятия, после окончания подачи горячего дутья и природного газа совсем и подачи кислорода на уровне 10000 м/ч, домна работает на одном холодном кислороде 20-25°С в течение 1 часа, за это время весь азот покинет домну, после чего открывается шибер на газоходе новой схемы и закрывается шибер на подаче колошникового газа в общий коллектор завода, колошниковый газ идет по стеклопластиковым газоходам к установке «Гринсол», газ очищается от пыли, воды и CO2, диоксид углерода CO2 от установки поступает на установку доочистки, ожижения и на склад, а оттуда - потребителям, чистый, «сухой» оксид углерода с небольшим количеством азота 2-3% поступает в компрессор, где поднимается давление газа до 4 бар и газ направляет через фурмы подачи горячего воздуха в домну, где СО сгорает до CO2, повышая температуру до 2100°С горна и экономя кокс 140 кг/т чугуна, где реформируется CO2 в 2СО, который восстанавливает железо, снова окисляясь до CO2, непрореагированное СО и СО, полученное прямым восстановлением железа, вместе с CO2 и доменной пылью, поступает в колошник, оттуда в «мокрую» очистку, существующую на предприятии, и после этого через шибер поступает на установку «Гринсол», цикл повторяется, движение газа по газоходам осуществляется за счет остаточного давления 0,6-07 бар после «мокрой» очистки.
2. Способ безазотной плавки чугуна в домне с вдуванием холодного кислорода и холодного синтез-газа (СО) по п. 1, отличающийся тем, что содержание азота в домне не более 3% от общего объема газа.
3. Способ безазотной плавки чугуна в домне с вдуванием холодного кислорода и холодного синтез-газа (СО) по п. 1, отличающийся тем, что включается вентилятор, находящийся в установке «Гринсол».
4. Способ безазотной плавки чугуна в домне с вдуванием холодного кислорода и холодного синтез-газа (СО) по п. 1, отличающийся тем, что при увеличении объема азота в схеме до 5%, в установке «Грисол», в адсорбере имеется зона сдувки инертных газов.
5. Способ безазотной плавки чугуна в домне с вдуванием холодного кислорода и холодного синтез-газа (СО) по п. 1, отличающийся тем, что синтез-газ подается холодным при температуре 150°С без предварительного подогрева.